(57)【要約】【課題】高度な止水効果を保有しながら、かつ、良好な施工作業性を有し、また、海水等の浸入に対しても止水効果が影響されない止水セパレータを提供する。【解決手段】コンクリート型枠の対向する型枠４，５間に配置され、その型枠４，５間を任意の間隔に固定する棒状セパレータ１であって、この棒状セパレータ１の少なくとも一部位の鍔部材２の表面層が、酢酸ビニル含有率８０〜９９質量％のエチレン−酢酸ビニル共重合体（Ａ）および酢酸ビニル含有率５０〜７０質量％のエチレン−酢酸ビニル共重合体（Ｂ）を、（Ａ）／（Ｂ）＝０．２〜５の質量比としたエチレン−酢酸ビニル共重合体組成物３で構成される止水機能部を有する。【選択図】　図１
2004052256.tif 000002
【特許請求の範囲】
【請求項１】
コンクリート成形時に地盤側と型枠間を任意の間隔に固定する棒状セパレータであって、該棒状セパレータの少なくとも一部位の表面層が、酢酸ビニル含有率８０〜９９質量％のエチレン−酢酸ビニル共重合体（Ａ）および酢酸ビニル含有率５０〜７０質量％のエチレン−酢酸ビニル共重合体（Ｂ）を、（Ａ）／（Ｂ）＝０．２〜５の質量比としたエチレン−酢酸ビニル共重合体組成物で構成される止水機能部を有することを特徴とする止水セパレータ。
【請求項２】
コンクリート成形時に型枠間を任意の間隔に固定する棒状セパレータであって、該棒状セパレータの少なくとも一部位の表面層が、酢酸ビニル含有率８０〜９９質量％のエチレン−酢酸ビニル共重合体（Ａ）および酢酸ビニル含有率５０〜７０質量％のエチレン−酢酸ビニル共重合体（Ｂ）を、（Ａ）／（Ｂ）＝０．２〜５の質量比としたエチレン−酢酸ビニル共重合体組成物で構成される止水機能部を有することを特徴とする止水セパレータ。
【請求項３】
請求項１又は２記載の止水セパレータにおいて、前記止水機能部が前記棒状セパレータの鍔部材の表面に形成されることを特徴とする止水セパレータ。
【請求項４】
請求項３記載の止水セパレータにおいて、前記鍔部材は外周部分が尖った形状を有することを特徴とする止水セパレータ。
【請求項５】
請求項３記載の止水セパレータにおいて、前記鍔部材は上部分が尖った形状を有するとともに、下部分が丸みを有する形状であることを特徴とする止水セパレータ。
【請求項６】
請求項１、２、３、４又は５記載の止水セパレータにおいて、前記表面層の下層に前記棒状セパレータに密着しやすい基層を具備することを特徴とする止水セパレータ。
【請求項７】
請求項１、２、３、４又は５記載の止水セパレータにおいて、前記止水機能部としての表面層の表面積が、１０〜１８００ｃｍ２　であることを特徴とする止水セパレータ。
【請求項８】
請求項１記載の止水セパレータにおいて、前記地盤側にも型枠を配置し、前記棒状セパレータは、コンクリート型枠の対向する型枠間に配置されることを特徴とする止水セパレータ。
【請求項９】
請求項１、２又は８記載の止水セパレータにおいて、前記棒状セパレータは幅調整部材を具備することを特徴とする止水セパレータ。
【発明の詳細な説明】
【０００１】
【発明の属する技術分野】
本発明は、コンクリート型枠を任意の間隔に固定、保持するセパレータ本来の機能を保存しながら、そのセパレータ取付け周辺コンクリート躯体部からの漏水を阻止することができる新規な止水性に優れる止水セパレータに関するものであり、開削トンネル、地下ビル等の地下構造コンクリート構造物の止水セパレータとして適用可能である。
【０００２】
【従来の技術】
図１３は従来の鉄筋コンクリート構造物の例を示す断面図である。
【０００３】
この図において、１００は底部に打設されるコンクリート、１０１は地盤、１０２は土溜め壁、１０３は躯体コンクリート、１０４は型枠、１０５は棒状セパレータである。
【０００４】
かかる従来のコンクリート構造物は、まず、型枠１０４を形成し、この型枠１０４内に躯体コンクリート１０３を注入することにより構築される。この型枠１０４を十分な強度を保持しながら自立させ、対向する型枠間の間隔を一定に保つために、型枠間に棒状セパレータ１０５が配置される。しかし、型枠１０４内に躯体コンクリート１０３を注入する際、棒状セパレータ１０５が障害となり、その近接部、近傍部への躯体コンクリート１０３の注入、充填が阻害されて、棒状セパレータ１０５の周囲に空洞が形成されやすくなる。
【０００５】
また、躯体コンクリート１０３は硬化工程で収縮が避けられないため、棒状セパレータ１０５との間に隙間を生じやすくなる。その結果、棒状セパレータ１０５と躯体コンクリート１０３の間に形成される隙間を通して、コンクリート構造物の一方側（地盤）１０１から他方側（型枠）１０４に水が浸入し、漏水に至ることになる。かかる漏水は、地下水位以下に構築される地下構造物等においては、致命的な欠陥となる。
【０００６】
かかる漏水の不都合を回避する従来技術としては、実公昭５９−１６４４１号公報、特開平５−３０２４３２号公報、特許第３０２９７６６号公報等において、セパレータの一部に水膨潤性材料からなる冶具、板を取り付けて漏水を防止する提案がなされている。
【０００７】
また、特許第３０８１７８３号公報、特許第２９７６２９２号公報等においては、型枠の一端あるいは両端部の型枠固定用ボルト／ナット並びに、それをカバーする容器からなる型枠部を取付け、この型枠部に膨張セメントを注入し、セパレータの棒状部に隙間が生じても対向する型枠部で止水する方法が提案されている。
【０００８】
しかしながら、水膨潤性材料による止水方法は、理想的に施工すれば効果が期待できるが、実際の施工面では、必ずしも満足のいくものではない。すなわち、水膨潤性材料による方法では、注入するコンクリートの水分で止水材を膨潤させるが、コンクリートは硬化後に遊離の水分が失われると収縮するため、水膨潤性材料／コンクリート間に大きな隙間が発生してしまい、たとえコンクリート硬化後に浸入する水と止水材が接触しても隙間を完全に埋める膨潤度は得られず、止水効果が不充分となるためである。
【０００９】
また、浸入する水が海水等の塩基成分を含有する場合には、その水膨潤性が大幅な制約を受けるために、止水効果を発揮しづらいという欠陥を有している。
【００１０】
一方、膨張セメントによる止水方法は、この膨張セメントを閉じ込める容器冶具とセメント間に充分な水密性が確保されないため、せいぜい漏水量を抑制する程度の効果しかなく、また、その施工が複雑であるという難点を有する。
【００１１】
【発明が解決しようとする課題】
上記したように、従来技術によるセパレータ取付け部の止水は完全でなく、この箇所が欠陥となるために、地下構造物の漏水を完全に阻止することができない。この不都合を回避するために、大幅な工費アップを甘受して、セパレータを取らない工法が採用されているのが実状である。
【００１２】
本発明は、上記状況に鑑みて、高度な止水効果を保有しながら、かつ、良好な施工作業性を有し、また、海水等の浸入に対しても止水効果が影響されない止水セパレータを提供することを目的とするものである。
【００１３】
【課題を解決するための手段】本発明は、上記目的を達成するために、
〔１〕止水セパレータにおいて、コンクリート成形時に地盤側と型枠間を任意の間隔に固定する棒状セパレータであって、この棒状セパレータの少なくとも一部位の表面層が、酢酸ビニル含有率８０〜９９質量％のエチレン−酢酸ビニル共重合体（Ａ）および酢酸ビニル含有率５０〜７０質量％のエチレン−酢酸ビニル共重合体（Ｂ）を、（Ａ）／（Ｂ）＝０．２〜５の質量比としたエチレン−酢酸ビニル共重合体組成物で構成される止水機能部を有することを特徴とする。
【００１４】
〔２〕上記〔１〕記載の止水セパレータにおいて、コンクリート成形時に型枠間を任意の間隔に固定する棒状セパレータであって、この棒状セパレータの少なくとも一部位の表面層が、酢酸ビニル含有率８０〜９９質量％のエチレン−酢酸ビニル共重合体（Ａ）および酢酸ビニル含有率５０〜７０質量％のエチレン−酢酸ビニル共重合体（Ｂ）を、（Ａ）／（Ｂ）＝０．２〜５の質量比としたエチレン−酢酸ビニル共重合体組成物で構成される止水機能部を有することを特徴とする。
【００１５】
〔３〕上記〔１〕又は〔２〕記載の止水セパレータにおいて、前記止水機能部が前記棒状セパレータの鍔部材の表面に形成されることを特徴とする。
【００１６】
〔４〕上記〔３〕記載の止水セパレータにおいて、前記鍔部材は外周部分が尖った形状を有することを特徴とする。
【００１７】
〔５〕上記〔３〕記載の止水セパレータにおいて、前記鍔部材は上部分が尖った形状を有するとともに、下部分が丸みを有する形状であることを特徴とする。
【００１８】
〔６〕上記〔１〕、〔２〕、〔３〕、〔４〕又は〔５〕記載の止水セパレータにおいて、前記表面層の下層に前記棒状セパレータに密着しやすい基層を具備することを特徴とする。
【００１９】
〔７〕上記〔１〕、〔２〕、〔３〕、〔４〕又は〔５〕記載の止水セパレータにおいて、前記止水機能部としての表面層の表面積が、１０〜１８００ｃｍ２　であることを特徴とする。
【００２０】
〔８〕上記〔１〕記載の止水セパレータにおいて、前記地盤側にも型枠を配置し、前記棒状セパレータは、コンクリート型枠の対向する型枠間に配置されることを特徴とする。
【００２１】
〔９〕上記〔１〕、〔２〕又は〔８〕記載の止水セパレータにおいて、前記棒状セパレータは幅調整部材を具備することを特徴とする。
【００２２】
【発明の実施の形態】
以下、本発明の実施の形態を図面を参照しながら詳細に説明する。
【００２３】
図１は本発明の実施例を示すコンクリート構造物の断面図、図２は図１のＡ−Ａ線断面図、図３は本発明の変形例を示す図１のＡ−Ａ線断面図である。
【００２４】
この図において、１は棒状セパレータ、２はその棒状セパレータ１の中間部に設けられる鍔部材、３はその鍔部材２の表面層として形成される、酢酸ビニル含有率８０〜９９質量％のエチレン−酢酸ビニル共重合体（Ａ）および酢酸ビニル含有率５０〜７０質量％のエチレン−酢酸ビニル共重合体（Ｂ）を、（Ａ）／（Ｂ）＝０．２〜５の質量比としたエチレン−酢酸ビニル共重合体組成物からなる樹脂組成物（止水機能部）、４，５は型枠、６は躯体コンクリートである。
【００２５】
このように、セパレータを構成する少なくとも一部位の表面層は、エチレン−酢酸ビニル共重合体組成物からなる樹脂組成物３で形成する必要がある。この樹脂組成物３は、躯体コンクリート６との密着性が良好であり、止水効果に優れている。
【００２６】
ここで、エチレン−酢酸ビニル共重合体（Ａ）の酢酸ビニル含有率は、８０質量％を下回ると躯体コンクリート６との接着発現性が損なわれ、逆に９９質量％を上回ると、後述するエチレン−酢酸ビニル共重合体（Ｂ）を配合しても低温条件下での対コンクリート接着性が充分に発揮され難くなる。このために、（Ａ）の酢酸ビニル含有率は、８０〜９９質量％、より好ましくは８５〜９５質量％である必要がある。
【００２７】
また、エチレン−酢酸ビニル共重合体（Ｂ）は、（Ａ）の比較的高温下での対コンクリート接着性を阻害することなく、かつ低温時の接着性を確保するために配合するもので、その酢酸ビニル含有率は、７０質量％を上回ると低温域での対コンクリート接着性が十分に発揮されず、逆に５０質量％を下回ると粘着性が増大して施工時作業性に問題が生じるために、５０〜７０質量％、より好ましくは６０〜７０質量％である必要がある。
【００２８】
なお、（Ａ）／（Ｂ）の混合質量比は、対コンクリート接着性および取扱作業性の面から０．２〜５の範囲である必要がある。
【００２９】
また、本発明の止水セパレータは、上述したように、少なくともその一部位の表面がエチレン−酢酸ビニル共重合体組成物からなる表層樹脂層（表面層）３で構成されるが、確実な止水性を確保するために、その表面積は、１０〜１８００ｃｍ２　が好ましく、さらに２０〜４００ｃｍ２　がより好ましい。
【００３０】
かかるエチレン−酢酸ビニル共重合体組成物からなる表層樹脂層（表面層）３は、図２に示すように、厚さ方向の全体がこれにより構成されても、あるいは図３に示すように、他種の材料からなる基層７の表層にのみ構成されてもよい。その表層樹脂層（表面層）３の厚さは２０μｍ以上、より好ましくは５０〜２００μｍである。ここで、基層７の材料は特に制限する必要はなく、例えば、鉄、ステンレス・スチール等に代表される金属、あるいは各種の合成樹脂を選択、適用し得るが、酢酸ビニル含有率が４０〜７０質量％であるエチレン−酢酸ビニル樹脂からなる合成樹脂材料であることが、表層樹脂層（表面層）３との接着性の面でより好ましい。
【００３１】
また、基層７と表層樹脂層（表面層）３の間の接着性を確保するために、両層間にウレタン、エチレン−酢酸ビニル樹脂、カルボン酸変性オレフィン系樹脂、ニトリル−ブタジエン・ゴム等の単独あるいはイソシアネートに代表される接着増強剤を配合したプライマーを塗工することも好ましい。
【００３２】
さらに、表層樹脂層（表面層）３中に、顔料、酸化ケイ素や炭酸カルシウム等の無機系フィラー、樹脂安定剤、加工助剤等を配合することも、本発明の効果を阻害するものではない。
【００３３】
さらに、図４に示すように、鍔部材１１を外周部分が尖った形状となし、その表面にエチレン−酢酸ビニル共重合体組成物からなる表層樹脂層（表面層）１２を施したり、図５に示すように、鍔部材２１を上部分が尖った形状を有するとともに、下部分が丸みを有するような形状として、その表面にエチレン−酢酸ビニル共重合体組成物からなる表層樹脂層（表面層）２２を施すようにしてもよい。
【００３４】
このように構成することが、注入される躯体コンクリート６の充填性の面からより好ましい。
【００３５】
図６は本発明の他の実施例を示す鍔部材のない止水セパレータの正面図である。
【００３６】
この図において、３１は棒状セパレータ、３２はその棒状セパレータ３１の中間部に設けられる表面層としての止水機能部、３３，３４は型枠、３５は躯体コンクリートである。
【００３７】
例えば、棒状セパレータ３１の中間部に表面層として樹脂組成物を塗布し、止水機能部３２を形成する。この表面層としての止水機能部３２は、酢酸ビニル含有率８０〜９９質量％のエチレン−酢酸ビニル共重合体（Ａ）および酢酸ビニル含有率５０〜７０質量％のエチレン−酢酸ビニル共重合体（Ｂ）を、（Ａ）／（Ｂ）＝０．２〜５の質量比としたエチレン−酢酸ビニル共重合体組成物からなる。
【００３８】
図７は図６のＢ−Ｂ線断面図であり、表面層３２の下部に基層３６が塗布されている断面状態が示されている。
【００３９】
その基層３６としては、上記実施例で示された材料からなる液体材料が、棒状セパレータ３１の表面に塗布されることになる。その表面積についても上記した通りである。
【００４０】
上記実施例においては１本の棒状セパレータの場合について説明したが、種々の型枠幅に対応可能にするため、以下に示すようなカップリング部材を用いた組立型の止水セパレータとして構成することが望ましい。
【００４１】
図８は本発明の組立型の止水セパレータの第１例を示す図である。
【００４２】
この図において、４１，４２は両側に配置される止水セパレータ要素、４３は両端部に雌ねじが形成されているカップリング、４４はそのカップリングに固定されている鍔部材であり、本発明の止水機能部が形成されている。
【００４３】
図９は本発明の組立型の止水セパレータの第２例を示す図である。
【００４４】
この図において、５１，５２は両側に配置される止水セパレータ要素、５３はその止水セパレータ要素５１，５２の両方の端部に溶接されるカップリング、５４はそのカップリング５３に固定されている鍔部材であり、本発明の止水機能部が形成されている。
【００４５】
図１０は本発明の組立型の止水セパレータの第３例を示す図である。
【００４６】
この図において、６１，６２は両側に配置される止水セパレータ要素、６３、６４は止水セパレータ要素６１，６２の先端に固定された雄ねじが形成されたねじ棒、６５はねじ棒６３，６４の先端に溶接される鍔部材であり、本発明の止水機能部が施されている。なお、上記構成に代えて、１本のねじ棒に鍔部材を固定しておき、その１本のねじ棒の両端に雌ねじが形成された止水セパレータ要素を螺着するようにしてもよい。
【００４７】
さらに、上記した種々の型枠幅に対応するための手段は、上記に限定されるものではなく、種々の型枠幅の調整部材を用いることができる。
【００４８】
図１１は本発明の他の適用例を示す鉄筋コンクリート構造物を示す断面図である。
【００４９】
この図において、７０は底部に打設されるコンクリート、７１は地盤、７２は土溜め壁、７３は土溜め壁７２より離間された位置に配置される第１の型枠、７４はその第１の型枠７３と所定距離を有して対向配置される第２の型枠、７５は第１の型枠７３と第２の型枠７４間に打設される躯体コンクリート、７６は第１の型枠７３と第２の型枠７４を十分な強度を保持しながら自立させ、間隔を一定に保つために、第１の型枠７３と第２の型枠７４間に止水機能部を有する棒状セパレータである。
【００５０】
このように、本発明の止水機能部を有する棒状セパレータは、型枠間に注入される躯体コンクリート構造体にも適用可能である。
【００５１】
図１２は本発明の更なる他の適用例を示す鉄筋コンクリート構造物を示す断面図である。
【００５２】
この図において、８０は底部に打設されるコンクリート、８１は第１の型枠、８２は第１の型枠８１と所定距離を有して対向配置される第２の型枠、８３は第１の型枠８１と第２の型枠８２間に打設される躯体コンクリート、８４は第１の型枠８１と第２の型枠８２を十分な強度を保持しながら自立させ、間隔を一定に保つために、第１の型枠８１と第２の型枠８２間に配置される止水機能部を有する棒状セパレータ、８５は水である。
【００５３】
例えば、第１の型枠８１の外側が水８５で満たされていたり、湿気の多い構造物である場合は、第１の型枠８１側から水分が本発明の棒状セパレータ８４に沿って浸入するが、その棒状セパレータ８４は、上記したように、その一部分にコンクリート硬化過程で強固にコンクリートと接着する樹脂を表面層として形成させることにより、止水機能部を有するので、高度な止水性を確保しながら、施工性を良好にすることができる。
【００５４】
このように本発明の止水機能部を有する棒状セパレータは、型枠間に注入される躯体コンクリート構造体にも適用可能である。
【００５５】
なお、本発明における棒状セパレータの材質、形状は何ら限定の必要がなく、従来から一般的に使用されている鉄製、亜鉛メッキ鋼製、ステンレス製等が適用可能である。またその形状は、丸、角、平板状等が適用可能である。なお、本発明のセパレータは、コンクリート型枠の対向する型枠間を任意の間隔に固定するものであるが、このうちの一方が型枠、他方が土留め壁である場合にも何ら問題なく適用可能である。
【００５６】
以下に、実施例により本発明について説明するが、これらにより本発明は何ら制限されるものではない。
【００５７】
〔実施例１〕（図４参照）
両端がボルト／ナットでなる長さ５０ｃｍ、直径１０ｍｍφの鉄製丸棒の中央部２０ｃｍ部分に、外径１５ｃｍ（表面積約１７５ｃｍ２　）の鉄製の傘状構造体をガス溶接法により完全一体化させたものをセパレータとして作製した。この傘部分をサンドペーパーにより研磨、シンナーを含浸させた布で表面を清掃したのちに、ウレタン系接着剤（アースエナボンド社製、「４０１」）１００重量部とイソシアネート系薬剤（日本ウレタン社製、「コロネートＬ」）５重量部を混合したものをプライマーとして、前記傘部分表面に、有効成分で１０ｇ／ｍ２　となるように塗布、ドライヤーにより乾燥した。
【００５８】
この処理表面に、酢酸ビニル含有量９０質量％（エチレン含有量１０質量％）であるエチレン−酢酸ビニル共重合体を主体とする水性エマルジョンＡ（株式会社クラレ製「パンフレックスＯＭ−６０００」；濃度５０質量％）と、酢酸ビニル含有量６５質量％、エチレン含有量３５質量％であるエチレン−酢酸ビニル共重合体を主体とする水性エマルジョンＢ（株式会社クラレ製「パンフレックスＯＭ−２０００」；濃度５０質量％）を１：１の質量比で混合した水性樹脂混合物（エマルジョン）を固形分で１００ｇ／ｍ２　となるように刷毛塗りし、８０℃で乾燥させた後に、１５０℃で３分間熱処理して本発明のセパレータを形成した。
【００５９】
このセパレータをほぼ中心として、対向する型枠間距離が４５ｃｍ、幅および長さが各々５０ｃｍからなる正四面状の箱型の型枠を組み立て、この型枠内に、普通ポルトランドセメント３１２ｋｇ／ｍ２　、細骨材（香川県坂出産、海砂）７８１ｋｇ／ｍ２　、最大粒径２０ｍｍ、最小粒径５ｍｍからなる粗骨材（２００５）１０４２ｋｇ／ｍ２　、リグニンスルフォン酸系ＡＥ減水剤１．４ｋｇ／ｍ２　（グレースケミカル社製、「ダ・レックスＦ−１」）および水１７１ｋｇ／ｍ２　からなるコンクリートを型枠内に注入、２０℃、湿度１００％、ＲＨ雰囲気下で４週間養生した。
【００６０】
養生後に型枠を取外し、そのほぼ中心部に配置したセパレータを芯として、円筒カッターを用いて、２０ｃｍφの円柱状となるように裁断し、供試験体とした。この円柱状の供試験体の一端にホースを取付け、水圧５００ｋＰａを加圧し、１週間までの期間放置中に供試験体の他端（ホース取付けの反対側）からの漏水の有無を観察した。この観察の結果、本供試験体には、漏水がないことが確認された。
【００６１】
〔従来技術例１、比較例１〕
実施例１の傘部分のないセパレータを従来技術例１として、また、傘部を設けたのみで、エチレン−酢酸ビニルを塗工しないセパレータを比較例１として、実施例１と同様な漏水試験を実施した。その結果、両者共に、水圧加圧直後にセパレータ一部周辺から激しい漏水が生じ、約１時間放置しても一向に漏水が弱まらないために、その後の試験を中止した。
【００６２】
なお、上記実施例では、コンクリート型枠の対向する型枠間に配置されるセパレータについて述べたが、片方が土留め壁（芯材のＨ鋼など）の場合も本発明の範囲に含まれる。
【００６３】
また、本発明は上記実施例に限定されるものではなく、本発明の趣旨に基づいて種々の変形が可能であり、それらを本発明の範囲から排除するものではない。
【００６４】
【発明の効果】
以上詳細に述べたように、本発明によれば、コンクリート型枠に取り付けられる棒状セパレータの一部分に、コンクリート硬化過程で強固にコンクリートと接着する樹脂を表面層として形成させることにより、高度な止水性を確保しながら、かつ施工性も良好なものを提供することができる。
【図面の簡単な説明】
【図１】本発明の実施例を示すコンクリート構造物の断面図である。
【図２】図１のＡ−Ａ線断面図である。
【図３】本発明の変形例を示す図１のＡ−Ａ線断面図である。
【図４】本発明の実施例を示す他の形状の鍔部材を有する止水セパレータの正面図である。
【図５】本発明の実施例を示す更なる他の形状の鍔部材を有する止水セパレータの正面図である。
【図６】本発明の他の実施例を示す鍔部材のない止水セパレータの正面図である。
【図７】図６のＢ−Ｂ線断面図である。
【図８】本発明の組立型の止水セパレータの第１例を示す図である。
【図９】本発明の組立型の止水セパレータの第２例を示す図である。
【図１０】本発明の組立型の止水セパレータの第３例を示す図である。
【図１１】本発明の他の適用例を示す鉄筋コンクリート構造物を示す断面図である。
【図１２】本発明の更なる他の適用例を示す鉄筋コンクリート構造物を示す断面図である。
【図１３】従来の鉄筋コンクリート構造物の例を示す断面図である。
【符号の説明】
１，３１　　棒状セパレータ
２，１１，２１，４４，５４，６５　　鍔部材
３，１２，２２，３２　　エチレン−酢酸ビニル共重合体組成物からなる樹脂組成物〔表層樹脂層（表面層）；止水機能部〕
４，５，３３，３４　　型枠
６，３５，７５，８３　　躯体コンクリート
７，３６　　基層
４１，４２，５１，５２，６１，６２　　止水セパレータ要素
４３，５３　　カップリング
６３，６４　　ねじ棒
７０，８０　　コンクリート
７１　　地盤
７２　　土溜め壁
７３，８１　　第１の型枠
７４，８２　　第２の型枠
７６，８４　　止水機能部を有する棒状セパレータ
８５　　水
【図１】
2004052256.tif 000003
【図２】
2004052256.tif 000004
【図３】
2004052256.tif 000005
【図４】
2004052256.tif 000006
【図５】
2004052256.tif 000007
【図６】
2004052256.tif 000008
【図７】
2004052256.tif 000009
【図８】
2004052256.tif 000010
【図９】
2004052256.tif 000011
【図１０】
2004052256.tif 000012
【図１１】
2004052256.tif 000013
【図１２】
2004052256.tif 000014
【図１３】
2004052256.tif 000015